FR 3041483 A1 20170324 FR 1558851 A 20150921 1 La présente invention concerne le domaine des batteries, notamment Li-ion, et vise plus particulièrement à proposer un nouvel électrolyte pour celles-ci. Un électrolyte est un conducteur ionique indispensable dans un système électrochimique car il assure le transport de charges ioniques entre les électrodes. Les électrolytes liquides classiques sont composés d'un sel support dissous dans un solvant ou un mélange de solvants organiques. Le sel support dissous dans le solvant doit assurer la meilleure conductivité ionique possible. Quant au milieu solvant associé, il doit satisfaire à plusieurs exigences. Il doit posséder une faible viscosité, demeurer liquide sur une large gamme de température, être doté d'une constante diélectrique élevée afin de favoriser la dissociation du sel support associé et bien entendu être électro-chimiquement stable sur un large domaine d'électroactivité. D'une manière générale, aucun solvant ne permet à lui seul d'atteindre toutes ces propriétés et il est souvent nécessaire de mélanger plusieurs solvants pour répondre à l'ensemble de ces attentes. Pour des raisons évidentes, l'optimisation des performances des batteries Li-ion relève d'un objectif permanent. Récemment, il a été constaté que les alcanes ayant une longueur de chaîne de 2 à 16 atomes de carbone possèdent des différences énergétiques entre les orbitales HOMO et LUMO supérieures à 8 V, et donc un très large domaine de stabilité électrochimique, supérieur à 8 V (Cuevas et al. Molecular Electronics An Introduction to Theory and Experiment; 2010; Vol. 1). En conséquence, les liquides hydrocarbonés, tels que les alcanes, sont potentiellement de très bons solvants pour préparer des électrolytes stables à haute et basse tension. Malheureusement, ces solvants ont un très mauvais pouvoir solubilisant. Or, comme énoncé précédemment, l'utilisation de ces solvants dans un électrolyte, impose que le sel support conjointement considéré y soit présent sous une forme soluble. Les sels organiques de métaux alcalins comportant de longues chaines aliphatiques (c'est-à-dire plus de 6-8 atomes de carbone) sont potentiellement solubles dans les liquides hydrocarbonés. L'étude de la dissolution des sels alcalins des acides gras dans des solvants hydrocarbonés a également permis de constater que les carboxylates des 3041483 2 acides gras, lorsqu'ils sont considérés individuellement, sont très peu solubles, voire insolubles, dans les liquides hydrocarbonés, tel que les hydrocarbures aromatiques (benzène et toluène) ou les hydrocarbures aliphatiques, comme les paraffines, les oléfines, l'heptane, et l'isooctane. En revanche, ces sels peuvent augmenter mutuellement leur 5 solubilité si on les met en oeuvre sous la forme d'un mélange de trois à quatre sels (Sandy et al. Mixture of alkali metal salts of fatty acids having improved solubility in liquid hydrocarbons, June 26, 1962). Kissa et al. (Kissa et al. I Colloid Sei. 1963, 18 (2), 147) a également montré qu'il est possible de solubiliser un cristal mixte ayant la composition carboxylate de potassium/acide gras correspondant dans un liquide hydrocarboné. 10 Toutefois, l'échelle de solubilisation de ce carboxylate dépend fortement de la structure de l'anion associé. En conséquence, il ressort de ce qui précède que les sels carboxylates de lithium, potassium et sodium des acides gras correspondants sont très peu solubles dans les liquides hydrocarbonés. Pour leur part, les sels de métaux alcalins ou alcalino-terreux, 15 usuellement utilisés comme sel support, sont insolubles dans les liquides hydrocarbonés. La présente invention a précisément pour objectif de proposer un moyen permettant de remédier à ce défaut de solubilité des sels de métaux alcalins ou alcalino-terreux, usuellement utilisés comme sel support, dans des liquides hydrocarbonés. Elle vise également à proposer un nouveau milieu électrolyte présentant une 20 stabilité électrochimique accrue à haute et basse tension, comparativement aux électrolytes conventionnels, et en particulier compatible avec une utilisation à des potentiels s'étendant de 0,01 à 4,4 V. Ainsi, la présente invention vise un milieu électrolyte monophasique comprenant : 25 - au moins un sel support de métal alcalin ou alcalino-terreux, de préférence un sel de lithium, - au moins un solvant hydrocarboné en C6 à Cig, et - de 1 à 50 %, en volume par rapport au volume total dudit milieu, d'au moins un agent solubilisant hydrocarboné, distinct dudit solvant hydrocarboné, 30 répondant à la formule (I) : Z-[(A)-(X)]q-(B)-Y (I) dans laquelle : 3041483 3 - A et B, identiques ou différents, représentent un radical hydrocarboné saturé, insaturé et/ou aromatique, linéaire, ramifié et/ou cyclique, possédant de 1 à 18 atomes de carbone, - X est choisi parmi les atomes d'oxygène et de soufre, et les radicaux 5 -N(R2)-, -B(R2)- et -P(R3R2)- avec R2 et R3, identiques ou différents, représentant un atome d'hydrogène ou un radical alkyle en Cl à C4, - q est égal à zéro ou est un entier variant de 1 à 8, avec A et X pouvant posséder des définitions, identiques ou différentes, dans chacune des unités -[(A)-(X)]-, 10 - Z représente un atome d'hydrogène ou un groupe -OH, -OR', -OM, _NH2, _NHRi, _N(R1)2, _N(R1)3+, -COOH, -COOM, -COOR', -OCOR', -CN, SO3H, ou -SO3M avec R1 étant un radical alkyle en Cl à C4 et M un ion métallique ou encore Z représente un radical cyclocarbonate à 5 ou 6 chaînons, , , 15 - Y représente un groupement -OH _OR' -0m _NH2 _NHRi _N(R1)2 , -N(R1)3+, -COOH, -COOM, -COOR', -OCOR', -CN, -SO3H, ou -SO3M avec R1 étant un radical alkyle en Cl à C4 et M un ion métallique ou encore Y représente un radical cyclocarbonate à 5 ou 6 chaînons, ou - Y et Z sont liés l'un à l'autre pour former un motif polaire de type oxo, 20 éther, ester, amino ou amine secondaire ou tertiaire. La présente invention vise en outre un accumulateur, notamment une batterie de type Li-ion, comprenant un milieu électrolyte conforme à la présente invention. De manière surprenante, les inventeurs ont découvert que l'association d'un 25 agent solubilisant conforme à l'invention à un solvant hydrocarboné permet d'accéder à nouvel électrolyte doté d'une stabilité électrochimique significativement accrue et apte à solubiliser le ou les sels supports associés. Cette aptitude est notamment reflétée par le fait que le milieu électrolyte selon l'invention est monophasique. 30 Au sens de l'invention, un milieu monophasique est un milieu dont l'examen microscopique ne permet pas de discerner plus d'une phase. 3041483 4 En d'autres termes, le sel support est présent à l'état de soluté dans le milieu électrolyte de l'invention. A ce titre le milieu électrolyte selon l'invention est différent d'une dispersion. Le sel support n'y est pas présent, en tout ou partie, à l'état particulaire. Cette solubilité peut avoir nécessité un chauffage du milieu électrolyte de 5 l'invention pour l'obtenir. En revanche, cet état de soluté atteint sous chauffage perdure au refroidissement du milieu électrolyte à la température ambiante. Au sens de l'invention une température ambiante est une température de 20 °C+/- 2 °C. 10 SOLVANT HYDROCARBONE Au sens de l'invention un solvant hydrocarboné est un composé liquide à température ambiante et pression atmosphérique formé en tout ou partie d'atomes de carbone et d'hydrogène. Ainsi, un solvant hydrocarboné selon l'invention peut comprendre en outre des 15 atomes d'oxygène, de soufre, de phosphore ou encore d'halogène. Plus précisément, le solvant conforme à l'invention est choisi parmi les composés hydrocarbonés saturés, insaturés et/ou aromatiques, linéaires, ramifiés et/ou mono- ou poly-cycliques ayant de 6 à 18 atomes de carbone et dont l'enchaînement carboné peut le cas échéant être interrompu par un ou plusieurs hétéroatomes, notamment 20 des atomes d'oxygène. Selon une variante avantageuse, le solvant hydrocarboné est uniquement composé d'atomes de carbone et d'hydrogène. Un solvant hydrocarboné convenant à l'invention est de préférence un hydrocarbure aliphatique, acyclique ou mono- ou poly-cyclique ou aromatique. 25 Par exemple, il peut être choisi parmi les solvants n-octane, 2-méthylheptane, 3 -méthyl heptane, 4-méthylheptane, 3 -éthylhexane, 2,2-diméthylhexane, 2,3 -diméthylhexane, 2,4-diméthylhexane, 2,5-diméthylhexane, 3,3-diméthylhexane, 3 ,4-diméthylhexane, 2-méthyl-3 -éthylpentane, 3-méthy1-3-éthylpentane, 2,3,3 -trim éthylp entane, 2,3,4-triméthylpentane, 2,2,3-triméthylpentane, 30 2,2,4-triméthylbutane, 2,2,3,3-tétraméthylbutane, n-nonane, 2,2,5-triméthylhexane, n-décane, n-dodécane, 1-octène, 1-nonène, 1-decène, méthylcyclohexane, éthylcyclohexane, p-menthane, bicyclohexyle, a-pinène, dipentène, décaline, tétraline, 3041483 5 toluène, xylène, éthylbenzène, méthyléthylbenzène, cumène, mésitylène, butylbenzène, cymène, cyclohexylbenzène, diéthylbenzène, pentylbenzène, dipentylbènzene, et leurs mélanges. Dans le cadre de la présente invention, les solvants hydrocarbonés peuvent être 5 utilisés individuellement ou en combinaison à deux ou plus. De préférence, le milieu électrolyte comprend au moins un solvant hydrocarboné saturé ou insaturé ou aromatique. Selon une variante avantageuse, ce solvant est saturé et comporte de préférence au moins 7 atomes de carbone, préférentiellement de 7 à 12 atomes de carbone. 10 A titre de solvants hydrocarbonés tout particulièrement avantageux selon cette variante, peuvent notamment être cités la décaline, l'octane, iso-octane et le cyclo-octane. Selon une autre variante avantageuse, ce solvant est aromatique et comporte de préférence de 7 à 12 atomes de carbone. A titre de solvant hydrocarboné tout particulièrement avantageux selon cette 15 variante, peut notamment être cité le toluène. Avantageusement, le solvant hydrocarboné ou mélange de solvants hydrocarbonés constitue de 20 à 80 % du volume total du milieu électrolyte. Préférentiellement, le solvant hydrocarboné ou mélange de solvants hydrocarbonés constitue 80 % du volume total du milieu électrolyte. 20 AGENT SOLUBILISANT L'agent solubilisant requis selon l'invention est déterminant pour accéder à un milieu électrolyte monophasique à partir d'un mélange contenant au moins un solvant liquide hydrocarboné et au moins un sel support, et qui sont naturellement dénués 25 d'affinités l'un pour l'autre. L'agent solubilisant conforme à l'invention permet notamment de solubiliser le sel support et de garantir à celui-ci un état soluté même en mélange avec le ou les solvants hydrocarbonés parallèlement requis selon l'invention. Par ailleurs, il ne doit pas affecter la stabilité électrochimique de ce milieu 30 solvant hydrocarboné et dont il est recherché précisément à tirer profit selon l'invention. 3041483 6 L'agent solubilisant est un composé de formule (I) : Z-[(A)-(X)]q-(B)-Y (I) dans laquelle : - A et B, identiques ou différents, représentent un radical hydrocarboné saturé, 5 insaturé et/ou aromatique, linéaire, ramifié et/ou cyclique, possédant de 1 à 18 atomes de carbone, - X est choisi parmi les atomes d'oxygène et de soufre, et les radicaux -N(R2)-, -B(R2)- et -P(R3R2)- avec R2 et R3, identiques ou différents, représentant un atome d'hydrogène ou un radical alkyle en Cl à C4, 10 - q est égal à zéro ou est un entier variant de 1 à 8 avec A et X pouvant posséder des définitions, identiques ou différentes, dans chacune des unités -[(A)-(X)]-, - Z représente un atome d'hydrogène ou un groupe -OH, -OR', -OM, -NH2, _N-HRi, _N(R1)2, _N(Ri)3+, - COOH, -COOM, -COOR1, -000R1, -CN, ou -SO3M avec R1 étant un radical alkyle en Cl à C4 et M un ion métallique ou 15 encore Z représente un radical cyclocarbonate à 5 ou 6 chaînons, - Y représente un groupement -OH, -OR', -OM, -NH2, -NHR', -N(R1)2, -N(R1)3+, -COOH, -COOM, -COOR', -OCOR', -CN, -SO3H, ou -SO3M avec R1 étant un radical alkyle en Cl à C4 et M un ion métallique ou encore Y représente un radical cyclocarbonate à 5 ou 6 chaînons, ou 20 - Y et Z sont liés l'un à l'autre pour former un motif polaire de type oxo, éther, ester, amino ou amine secondaire ou tertiaire. Avantageusement, cet agent solubilisant est polaire notamment au regard du fait qu'il possède à travers la définition de Y au moins un groupement polaire tel que défini 25 ci-dessus. C'est notamment au regard de la présence d'un tel motif, que l'agent solubilisant manifeste une affinité pour le ou les sels supports auxquels il est associé. A l'inverse, c'est son squelette hydrocarboné qui lui procure une affinité pour le solvant hydrocarboné associé. 30 Avantageusement, le composé de formule (I) est saturé. Avantageusement, les radicaux A et B, identiques ou différents, représentent un radical hydrocarboné saturé, linéaire ou ramifié, possédant de 1 à 18 atomes de carbone. 3041483 7 Avantageusement, les radicaux A et B, identiques ou différents, ont pour formule -CaH2a-, a étant un entier compris de 1 à 18, de préférence compris de 6 à 12. Selon une première variante, le composé de formule (I) est linéaire et saturé. 5 En particulier, il est en C7 à C,8. De préférence, q est égal à zéro. De préférence, Z représente un atome d'hydrogène. Plus préférentiellement Y est choisi parmi les groupements -OH, -OR', -OM, _NH2, _NHRi, _N(R1)2, _N(R1)3+, -COOH, -COOM, -COOR', -000R1, et -CN avec M et 10 Ri étant tels que définis ci-dessus ou Y est un radical cyclocarbonate en C5 ou C6. Des composes spécifiques représentatifs de cette variante sont notamment les alcanols, les esters d'alkyles, les nitriles et les alkylcycloalkylcarbonates. Par exemple, il peut s'agir de l'octanol, l'iso-octanol, l'hexanol, d'esters tels que l'acétate d'octyle, l'acétate d'hexyle, de nitriles tels que le nonane nitrile, et de 15 carbonates tels que le carbonate d' octyléthylène. Selon une autre variante, le composé de formule (I) est cyclique et avantageusement saturé. En particulier, il est en C6 à C,8. 20 De préférence, q est différent de zéro et X est avantageusement un atome d'oxygène. Dans cette variante, Y et Z sont liés de manière covalente et forment de préférence un motif oxyde ou une fonction éther, ou un motif amine. A titre représentatif de cette variante de composés peuvent notamment être 25 cités les éthers couronnes et les tétraazacyclohexadécane (famille de cyclames). D'une manière générale, la quantité en agent solubilisant est ajustée en présence du solvant hydrocarboné et du sel support considérés conjointement pour accéder à un milieu monophasique garant de la solubilité du sel. 30 L'obtention d'un milieu électrolyte monophasique conforme à l'invention peut être visualisée à l'oeil nu mais également être contrôlée par mesure de la conductivité du mélange liquide formé qui doit atteindre une valeur optimale. Un protocole de mesure 3041483 8 approprié, notamment par spectroscopie d'impédance, pour évaluer cette valeur est illustré dans les exemples ci-après. Bien entendu, le choix de l'agent solubilisant est avantageusement effectué en considérant sa compatibilité physico-chimique avec le solvant hydrocarboné et le sel 5 support devant y être dissous. Cette sélection relève clairement des compétences de l'homme du métier. S'avèrent notamment compatibles des solvants hydrocarbonés et des agents solubilisants, possédant respectivement un squelette hydrocarboné saturé ou insaturé, acyclique ou cyclique, et dont les nombres de carbone respectifs diffèrent de moins de 10 5 atomes de carbone et de préférence de moins de 3 atomes de carbone. Ainsi, il peut être avantageux de considérer un agent solubilisant de type alcanol acyclique, ester d'alkyle, nitrile ou alkylcycloalkyl carbonate en C6 à C12 lorsque le solvant hydrocarboné conjointement considéré est un hydrocarbure en C6 à C12 tel que par exemple la décaline, l'octane, l'iso-octane, le cyclo-octane, ou le toluène. 15 Il peut être avantageux de les combiner dans un rapport volumique ou massique solvant hydrocarboné/agent solubilisant variant de 50/5 à 30/20, et de préférence égal à environ 4/1. A titre de couples solvant hydrocarboné/agent solubilisant convenant l'invention peuvent notamment être cités les couples décaline/octanol, octane/octanol, 20 décaline/hexanol, iso-octane/iso-octanol, cyclooctane/octanol, décaline/acétate d'octyle, octane/acétate d'octyle, octane/nonane nitrile, décaline/carbonate d'octyléthylène, et toluène/acétate d'octyléthylène. Comme précisé ci-dessus le milieu électrolyte selon l'invention comprend de 1 à 50 %, de préférence de 5 à 25 %, de son volume total en agent(s) solubilisant(s). 25 SEL SUPPORT Le sel support contenu dans le milieu électrolyte selon l'invention est un sel de métal alcalin ou alcalino- terreux et de préférence de lithium. Il est avantageusement constitué par un sel comportant au moins le cation Lit 30 Le sel est, par exemple, choisi parmi LiC104, LiAsF6, LiPF6, LiBF4, LiRFS03, LiCH3S03, LiN(RFSO2)2, LiN(RFSO2)3, et C6F3LiN4 (lithium 2-trifluoromethyl-4,5- 3041483 9 dicyanoimidazole) ; RF étant choisi parmi un atome de fluor et un groupement perfluoroalkyle comportant entre 1 et 8 atomes de carbone. La quantité en sel support dans le milieu électrolyte selon l'invention est ajustée pour optimiser la conductivité ionique de l'électrolyte. Pour des raisons évidentes 5 cette quantité est donc susceptible de varier en fonction de la nature chimique du sel support considéré. Toutefois, cette quantité varie généralement de 0,1 à 5 mol/L notamment pour les sels de lithium dans le milieu électrolyte. 10 A titre de milieux électrolytes conformes à l'invention particulièrement avantageux peuvent notamment être cités ceux comprenant au moins : - un solvant hydrocarboné choisi parmi les solvants décaline, octane, isooctane, cyclo-octane, toluène et leurs mélanges, - un agent solubilisant choisi parmi l'octanol, l'acétate d'octyle, le nonane 15 nitrile, le carbonate d'octyléthylène et leurs mélanges dans un rapport volumique ou massique solvant hydrocarboné/agent solubilisant de 4/1, et - du LiTFSI à titre de sel support, notamment à une concentration molaire comprise de 0,1 à 1,0 mol/L dans le milieu électrolyte. 20 APPLICATIONS La présente invention concerne le domaine des générateurs électrochimiques au lithium, qui fonctionnent selon le principe d'insertion ou de désinsertion, ou autrement dit intercalation-désintercalation, de lithium dans au moins une électrode. Elle concerne plus particulièrement un accumulateur électrochimique au 25 lithium comportant au moins une cellule électrochimique constituée d'une anode et d'une cathode, de part et d'autre d'un séparateur imprégné d'électrolyte, de deux collecteurs de courant dont un est relié à l'anode et l'autre à la cathode, et d'un boitier de forme allongée selon un axe longitudinal (X), le boitier étant agencé pour loger la cellule électrochimique avec étanchéité tout en étant traversé par une partie des collecteurs de courant formant les 30 bornes de sortie, aussi appelés pôles. En particulier, l'invention se rapporte à une batterie ou accumulateur Li-ion contenant un électrolyte conforme à l'invention. 3041483 10 Une telle batterie comporte usuellement au moins une cellule électrochimique constituée d'un séparateur imprégné d'un milieu électrolyte conforme à l'invention, entre une électrode positive ou cathode et une électrode négative ou anode, un collecteur de courant connecté à la cathode, et un collecteur de courant connecté à l'anode. 5 L'électrode positive ou cathode est généralement constituée de matériaux d'insertion du cation lithium qui sont en général composite, comme le phosphate de fer lithié LiFePO4, l'oxyde de cobalt lithié LiCo02, l'oxyde manganèse lithié, éventuellement substitué, LiMn2O4 ou un matériau à base de LiNi'MnyCo,02 avec x+y+z = 1, tel que LiNio 33IVIno mCoo m02, ou un matériau à base de LiNi'CoyA1202 avec x+y+z = 1, 10 LiNiMnCo02 ou l'oxyde de nickel cobalt aluminium lithié LiNiCoA1O2. L'électrode négative ou anode est généralement constituée de carbone, de graphite ou de Li4Ti05012 (matériau titanate), éventuellement de silicium ou de lithium, ou d'étain et de leurs alliages ou de composite formé à base de silicium. L'anode et la cathode en matériau d'insertion au lithium peuvent être déposées 15 selon une technique usuelle sous la forme d'une couche active sur une feuille métallique constituant un collecteur de courant. Le collecteur de courant connecté à l'électrode positive est en général en aluminium. Le collecteur de courant connecté à l'électrode négative est en général en 20 cuivre, en cuivre nickelé ou en aluminium. Traditionnellement, une batterie ou accumulateur Li-ion utilise un couple de matériaux à l'anode et à la cathode lui permettant de fonctionner à un niveau de tension élevé, typiquement autour de 3,6 V. 25 D'autres caractéristiques, variantes et avantages de l'invention ressortiront mieux à la lecture de la description, des exemples et figures qui vont suivre, donnés à titre illustratif et non limitatif de l'invention. Dans la suite du texte, les expressions « compris entre ... et ... », « allant de ... à ... » et « variant de ... à ... » sont équivalentes et entendent signifier que les bornes sont 30 incluses, sauf mention contraire. Sauf indication contraire, l'expression « comportant/comprenant un(e) » doit être comprise comme « comportant/comprenant au moins un(e) ». 3041483 11 FIGURES Figure 1 : Courbes de voltamétrie cyclique en solution de 05D0o1 et 050o1 (électrode de travail : 3 mm carbone vitreux, contre-électrode : fil de platine, électrode de référence Ad/Ag+, 0,01 M AgNO3/0,1 M TBAPF6/CH3CN fraichement préparée, 5 E vs Li+ILi° = 3,53 V vs Ad/Ag+, 100 mV.s-1) (Lu et al. J. Electrochem. Soc. 2010, 157 (9), A1016). Figure 2 : Courbes de voltamétrie cyclique en solution de 06D0y1, 0600y1 et 070y1 dans les conditions expérimentales précisées pour la Figure 1. Figure 3 : Courbes de voltamétrie cyclique en pile bouton de 06TOEC 10 (électrode de travail : cale en inox, contre-électrode : Li métal, séparateur Clegard®, 0,1 mV. s-1). Figure 4: Courbes de voltamétrie cyclique en pile bouton de 06TOEC (électrode de travail SuperP:PVDF = 80:20 (en masse), contre-électrode : Li métal, séparateur Clegard®, 0,1 mV.s-1). 15 1VIATERIEL ET METHODES Les mesures de conductivité ont été réalisées à l'aide d'un conductimètre thermostaté à 12 cellules MMultyConductimeter de chez MaterialsMates. La cellule de mesure est remplie avec 1 mL d'électrolyte, puis elle est connectée et posée dans un bain 20 de sable thermostaté à 22 °C. Les mesures sont effectuées pendant 2h. Les mesures d'électrochimie en solution ont été effectuées dans une cellule électrochimique à 3 électrodes (électrode de travail : 3 mm carbone vitreux, contre-électrode : fil de platine, électrode de référence Ad/Ag+, 0,01 M AgNO3/0,1 M TBAPF6/CH3CN fraichement préparée, E vs Li+ ILi° = 3,53 V vs Ad/Ag+, TBA = 25 tétrabutyl ammonium). Une électrode contenant 80 % en masse de SuperP (Imerys Graphite & Carbon Super C65) et 20 % en masse de liant PVDF (fluorure de polyvinylidène) est réalisée selon le protocole suivant. 400 mg de SuperP sont mélangés avec 950 mg d'une solution à 12 % en masse 30 de PVDF dans la NMP (N-méthylpyrrolidinone), puis 6,15 g de NMP additionnelle sont ajoutés. Le mélange ainsi obtenu est dispersé au Dispermat à 2 000 rpm pendant 20 min puis à 5 000 rpm pendant 5 min. L'encre ainsi obtenue est enduite (1= 200 p.m) grâce à un 3041483 12 banc d'enduction sur un feuillard d'aluminium puis séchée dans une étuve à 55 °C. L'électrode ainsi obtenue est découpée en pastille de 14 mm de diamètre et pressée à 10 tonnes avant d'être séchée sous vide pendant 48h à 80 °C. Une batterie utilisant l'électrode ainsi réalisée est assemblée en boite à gants 5 avec une contre-électrode en lithium métal selon le protocole suivant. L'électrode réalisée est empilée en vis-à-vis d'une électrode en lithium métal de 16 mm de diamètre ou d'une cale en inox, toutes 2 séparées par une membrane Celgarde 2400 (à base de polypropylène). L'ensemble est ensuite imbibé de l'électrolyte étudié puis sertie dans une pile bouton en inox. 10 Le sel support est le LiTFSI commercialisé par Rhodia Asia Pacific. Différents tests de solubilité de LiTFSI ont été réalisés dans un mélange solvant hydrocarboné:agent solubilisant (4:1 en masse) et les mélanges contenant un 15 maximum de sel support (LiTFSI) ont été caractérisés par mesures de conductivité ionique, et/ou électrochimie en solution ou électrochimie en pile bouton. EXEMPLE 1 3,59 g LiTFSI sont dissouts dans 25 mL décaline:octanol (4:1 en masse), ce 20 mélange correspond à une concentration de sel dissout de 0,5 M. Cet électrolyte est référencé ci-après 05DOol. EXEMPLE 2 3,59 g LiTFSI sont dissouts dans 25 mL octane:octanol (4:1 en masse), ce 25 mélange correspond à une concentration de sel dissout de 0,5 M. Cet électrolyte est référencé ci-après 0500o1. EXEMPLE 3 (TEMOIN) 3,59 g LiTFSI sont dissouts dans 25 mL octanol, ce mélange correspond à une 30 concentration de sel dissout de 0,5 M. Cet électrolyte est référencé ci-après 050o1. 3041483 13 EXEMPLE 4 2,15 g LiTFSI sont dissouts dans 25 mL décaline:hexanol (4:1 en masse), ce mélange correspond à une concentration de sel dissout de 0,3 M. Cet électrolyte est référencé ci-après 03DHol EXEMPLE 5 4,31 g LiTFSI sont dissouts dans 25 mL décaline:acétate d'octyle (4:1 en masse), ce mélange correspond à une concentration de sel dissout de 0,6 M. Cet électrolyte est référencé ci-après 06D0y1. EXEMPLE 6 4,31 g LiTFSI sont dissouts dans 25 mL octane:acétate d'octyle (4:1 en masse), ce mélange correspond à une concentration de sel dissout de 0,6 M. Cet électrolyte est référencé ci-après 0600y1. EXEMPLE 7 (TEMOIN) 5,02 g LiTFSI sont dissouts dans 25 mL acétate d'octyle, ce mélange correspond à une concentration de sel dissout de 0,7 M. Cet électrolyte est référencé ci-après 070y1. EXEMPLE 8 0,86 g LiTFSI sont dissouts dans 4 mL iso-octane:iso-octanol (4:1 en masse), ce mélange correspond à une concentration de sel dissout de 0,6 M. Cet électrolyte est référencé ci-après 06i0i0ol. EXEMPLE 9 0,72 g LiTFSI sont dissouts dans 4 mL octane:iso-octanol (4:1 en masse), ce mélange correspond à une concentration de sel dissout de 0,5 M. Cet électrolyte est référencé ci-après 050i0ol. 5 10 15 20 25 30 3041483 14 EXEMPLE 10 0,86 g LiTFSI sont dissouts dans 4 mL cyclo-octane:octanol (4:1 en masse), ce mélange correspond à une concentration de sel dissout de 0,6 M. Cet électrolyte est référencé ci-après 06c0Ool. EXEMPLE 11 0,43 g LiTFSI sont dissouts dans 4 mL octane:nonanenitrile (4:1 en masse), ce mélange correspond à une concentration de sel dissout de 0,3 M. Cet électrolyte est référencé ci-après 0300cn. EXEMPLE 12 0,86 g LiTFSI sont dissouts dans 4 mL toluène:carbonate d'octyléthylène (4:1 en masse), ce mélange correspond à une concentration de sel dissout de 0,6 M. Cet électrolyte est référencé ci-après 06TOEC. EXEMPLE 13 (TEMOIN) 0,14 g LiTFSI (correspondant à 0,1 M) sont dissouts dans 5 g toluène, ce mélange est insoluble. 20 EXEMPLE 14 Les conductivités ioniques de milieux électrolytes conformes à l'invention ont été mesurées à température ambiante selon le protocole décrit précédemment et les résultats obtenus figurent dans le tableau 1 ci-après. 25 Tableau 1 Exemple Référence Conductivité ionique (mS.cm-1) 1 05D0o1 0,01 2 0500o1 0,06 5 06D0y1 0,05 6 0600y1 0,10 12 06TOEC 0,12 5 10 15 3041483 15 Une conductivité ionique satisfaisante a ainsi été mesurée pour les milieux électrolytes conformes à l'invention (une conductivité ionique satisfaisante s'établit à partir de 0,001 mS.cm-1, de préférence à partir de 0,1 mS.cm-1). Les milieux électrolytes des exemples 2, 5, 6 et 12 se révèlent tout particulièrement intéressants. 5 EXEMPLE 15 Les courbes de voltamétrie cyclique ont été établies pour certains milieux électrolytes exemplifiés dans les conditions décrites ci-dessus. Ainsi la figure 1 représente la courbe de voltamétrie cyclique réalisée en 10 solution de l'électrolyte 05D0o1 de l'exemple 1 par comparaison à celle de l'électrolyte témoin 050o1 de l'exemple 3. Il y est effectivement constaté un gain d'efficacité de l'électrolyte selon l'invention en matière d'amplitude de la plage de potentiel par rapport à l'électrolyte témoin. La figure 2 représente les courbes de voltamétrie cyclique des électrolytes 15 06D0y1 et 0600y1 des exemples 5 et 6 par comparaison à celle de l'électrolyte témoin 060y1 de l'exemple 7. Il y est également constaté un gain d'efficacité des électrolytes selon l'invention en matière d'amplitude de la plage de potentiel par rapport à l'électrolyte témoin. Les figures 3 et 4 représente les courbes de voltamétrie cyclique de 20 l'électrolyte 06TOEC dans une pile bouton, avec une électrode de travail en cale d'inox et une électrode de travaille composite SuperP:PVDF. Il y est constaté que cet électrolyte montre une plage de stabilité d'environ 5 V. REVENDICATIONS1. Milieu électrolyte monophasique comprenant : - au moins un sel de métal alcalin ou alcalino-terreux, de préférence un sel de lithium, - au moins un solvant hydrocarboné, et - de 1 à 50 %, en volume par rapport au volume total dudit milieu, d'un agent solubilisant hydrocarboné, distinct dudit solvant hydrocarboné, répondant à la formule (I) Z-[(A)-(X)17(B)-Y (I) dans laquelle : - A et B, identiques ou différents, représentent un radical hydrocarboné saturé, insaturé et/ou aromatique, linéaire, ramifié et/ou cyclique, possédant de 1 à 18 atomes de carbone, - X est choisi parmi les atomes d'oxygène et de soufre, et les radicaux -N(R2)-, -B(R2)- et -P(R3R2)- avec R2 et R3, identiques ou différents, représentant un atome d'hydrogène ou un radical alkyle en Cl à C4, - q est égal à zéro ou est un entier variant de 1 à 8 avec A et X pouvant posséder des définitions, identiques ou différentes, dans chacune des unités -[(A)-(X)]-, - Z représente un atome d'hydrogène, ou un groupe -OH, -OR', -OM, _NH2, _NHRi, _N(R1)2, _N(R1)3+, -COOH, -COOM, -COOR', -OCOR', -CN, -803H, ou -803M avec Ri étant un radical alkyle en Cl à C4 et M un ion métallique ou encore Z est un radical cyclocarbonate à 5 ou 6 chaînons, , , - Y représente un groupement -OH _OR' -0m _NH2 _NHRi _N(R1)2 , -N(R1)3+, -COOH, -COOM, -COOR', -OCOR', -CN, -803H, ou -803M avec Ri étant un radical alkyle en Cl à C4 et M un ion métallique ou encore Y est un radical cyclocarbonate à 5 ou 6 chaînons, ou - Y et Z sont liés l'un à l'autre pour former un motif polaire de type oxo, éther ou ester, ou te type amino, amine secondaire ou tertiaire. 3041483 17 2. Milieu électrolyte selon la revendication précédente dans lequel le solvant hydrocarboné est un hydrocarbure aliphatique, acyclique ou mono- ou poly-cyclique ou aromatique. 3. Milieu électrolyte selon la revendication 1 ou 2 dans lequel le solvant 5 hydrocarboné est saturé et comporte de préférence au moins 7 atomes de carbone, préférentiellement de 7 à 12 atomes de carbone, et en particulier est choisi parmi la décaline, l'octane, l'iso-octane, et le cyclo-octane. 4. Milieu électrolyte selon la revendication 1 ou 2 dans lequel le solvant hydrocarboné est aromatique et comporte de préférence de 7 à 12 atomes de carbone, et en 10 particulier est le toluène. 5. Milieu électrolyte selon l'une quelconque des revendications précédentes dans lequel les radicaux A et B, identiques ou différents, ont pour formule -CaH2a-, a étant un entier compris de 1 à 18, de préférence compris de 6 à 12. 6. Milieu électrolyte selon l'une quelconque des revendications précédentes 15 dans lequel l'agent solubilisant de formule (I) est linéaire et saturé et est de préférence en C7 à C18 avec plus préférentiellement q égal à zéro. 7. Milieu électrolyte selon la revendication précédente dans lequel l'agent solubilisant de formule (I) est choisi parmi les alcanols, les esters d'alkyle, les nitriles, et les alkylcycloalkylcarbonates. 20 8. Milieu électrolyte selon l'une quelconque des revendications précédentes dans lequel l'agent solubilisant est choisi parmi l'octanol, l'iso-octanol, l'hexanol, l'acétate d' octyle, l'acétate d'hexyle, le nonane nitrile, et le carbonate d'octyléthylène. 9. Milieu électrolyte selon l'une quelconque des revendications précédentes comprenant au moins un agent solubilisant en C6 à Ci2 de type alcanol acyclique, ester 25 d'alkyle, nitrile ou alkylcycloalkylcarbonate, et un solvant hydrocarboné en C6 à Ci2 de type hydrocarbure, notamment dans un rapport volumique solvant hydrocarboné /agent solubilisant égal à 40/10. 10. Milieu électrolyte selon l'une quelconque des revendications précédentes comprenant un couple solvant hydrocarboné/agent solubilisant choisi parmi les couples décaline/octanol, octane/octanol, décaline/hexanol, décaline/acétate d' octyle, octane/acétate d' octyle, octane/iso-octanol, iso-octane/iso-octanol, cyclo-octane/octanol, octane/nonane nitrile, iso-octane/nonane nitrile, et toluène/carbonate d'octyléthylène. 3041483 18 11. Milieu électrolyte selon l'une quelconque des revendications précédentes comprenant à titre de sel électrolytique au moins un composé choisi parmi LiC1O4, LiAsF6, LiPF6, LiBF4, LiRFSO3, LiCH3SO3, LiN(RFSO2)2, et C6F3LiN4; RF étant choisi parmi un atome de fluor et un groupement perfluoroalkyle comportant entre 1 et 8 atomes de 5 carbone. 12. Accumulateur électrochimique au lithium, de type Li-ion, comprenant au moins un milieu électrolyte selon l'une quelconque des revendications précédentes.